Procédé d’optimisation du soudage par friction d’un assemblage (10) d’au moins deux pièces (12, 14) réalisées en alliage à base de nickel et de chrome durci par précipitation de phase γ’’, chaque pièce (12, 14) comprenant au moins une première face (F12, F14), lesdites pièces (12, 14) étant assemblées, à une étape (E30), l’une à l’autre, au niveau de leur première face (F12, F14), par soudage par friction, caractérisé en ce que le procédé comprend, avant l’étape (E30) de soudage par friction, une étape (E12) de traitement thermique de chacune desdites pièces (12, 14) au cours de laquelle chaque pièce (12, 14) est chauffée depuis une température initiale (T0) jusqu’à une première température prédéterminée (TP1) et maintenue à cette première température prédéterminée (TP1) pendant une première durée déterminée (dD1), puis refroidie jusqu’à la température initiale (T0), de sorte à obtenir lesdites pièces (12, 14) dans un état recuit, et une étape (E20) de surfaçage de chacune desdites pièces (12, 14) au cours de laquelle la première face (F12, F14) de chaque pièce (12, 14) est surfacée de sorte à présenter une rugosité moyenne arithmétique (Ra) supérieure à 3,2 µm. Procédé selon la revendication 1, caractérisé en ce que l’étape (E20) de surfaçage consiste en une découpe ou en un usinage de la première face (F12, F14) d’au moins une ou de chacune desdites pièces (12, 14). Procédé selon l’une des revendications 1 ou 2, caractérisé en ce que la première température prédéterminée (TP1) est comprise entre 900°C et 1100°C et en ce que la première durée déterminée (dD1) est comprise entre 1 heure et 3 heures. Procédé selon l’une des revendications 1 à 3, caractérisé en ce que, après l’étape (E30) de soudage par friction, le procédé comprend une étape (E50) de traitement thermique de l’assemblage (10) au cours de laquelle l’assemblage (10) est chauffé depuis une température initiale (T0) jusqu’à une deuxième température prédéterminée (TP2) et maintenu à cette deuxième température prédéterminée (TP2) pendant une deuxième durée déterminée (dD2), puis refroidi jusqu’à une troisième température prédéterminée (TP3), puis maintenu à cette troisième température prédéterminée (TP3) pendant une troisième durée déterminée (dD3), puis refroidi jusqu’à la température initiale (T0), de sorte à obtenir ledit assemblage (10) dans un état durci. Procédé selon la revendication 4, caractérisé en ce que la deuxième température prédéterminée (TP2) est comprise entre 680°C et 760°C, en ce que la deuxième durée déterminée (dD2) est comprise entre 7 heures et 9 heures, en ce que la troisième température prédéterminée (TP3) est comprise entre 580°C et 660°C, et en ce que la troisième durée déterminée (dD3) est comprise entre 7 heures et 9 heures. Procédé selon l’une des revendications 4 ou 5, caractérisé en ce que, lors de l’étape (E50) de traitement thermique de l’assemblage (10), l’assemblage (10) est refroidi de la deuxième température prédéterminée (TP2) jusqu’à la troisième température prédéterminée (TP3) à une vitesse de refroidissement (VR) comprise entre 45°C/heure et 55°C/heure. Procédé selon l’une des revendications 1 à 6, caractérisé en ce que l’étape (E20) de surfaçage est réalisée préalablement à l’étape (E12) de traitement thermique des pièces (12, 14). Procédé selon l’une des revendications 1 à 6, caractérisé en ce que l’étape (E12) de traitement thermique des pièces (12, 14) est réalisée préalablement à l’étape (E20) de surfaçage, l’étape (E20) de surfaçage étant réalisée sur lesdites pièces (12, 14) à l’état recuit. Procédé selon l’une des revendications 1 à 8, caractérisé en ce que lors de l’étape (E20) de surfaçage, la première face (F12, F14) de chaque pièce (12, 14) est surfacée de sorte à présenter une rugosité moyenne arithmétique (Ra) supérieure ou égale à 10 µm. Procédé selon l’une des revendications 1 à 9, caractérisé en ce que lors de l’étape (E20) de surfaçage, la première face (F12, F14) de chaque pièce (12, 14) est surfacée de sorte à présenter une rugosité moyenne arithmétique (Ra) supérieure ou égale à 30 µm.